(57)【要約】　　　（修正有）【課題】プリオンやヒト感染性のウイルス等の感染物質が含有される危険性がなく、細胞を効率よく接着させることができる細胞接着性ペプチド含有基材の提供。【解決手段】エンドトキシンの含有量が細胞接着性ペプチドの重量に基づいて０．１５ＥＵ／ｍｇ以下である細胞接着性人工ペプチドとインプラント材料とからなることを特徴とする細胞接着性ペプチド含有基材を用いる。特に細胞接着性人工ペプチドが、Ａｒｇ　Ｇｌｙ　Ａｓｐ、Ｌｅｕ　Ａｓｐ　Ｖａｌ、Ａｒｇ　Ｇｌｕ　Ａｓｐ　Ｖａｌ、Ｔｙｒ　Ｉｌｅ　Ｇｌｙ　Ｓｅｒ　Ａｒｇ、Ｐｒｏ　Ａｓｐ　Ｓｅｒ　Ｇｌｙ　Ａｒｇ、Ａｒｇ　Ｔｙｒ　Ｖａｌ　Ｖａｌ　Ｌｅｕ　Ｐｒｏ　Ａｒｇ、Ｌｅｕ　Ｇｌｙ　Ｔｈｒ　Ｉｌｅ　Ｐｒｏ　Ｇｌｙ、Ａｒｇ　Ａｓｎ　Ｉｌｅ　Ａｌａ　Ｇｌｕ　Ｉｌｅ　Ｉｌｅ　Ｌｙｓ　Ａｓｐ　Ｉｌｅ、Ｉｌｅ　Ｌｙｓ　Ｖａｌ　Ａｌａ　Ｖａｌ、Ｌｅｕ　Ａｒｇ　Ｇｌｕ、Ａｓｐ　Ｇｌｙ　Ｇｌｕ　Ａｌａ、Ｇｌｙ　Ｖａｌ　Ｌｙｓ　Ｇｌｙ　Ａｓｐ　Ｌｙｓ　Ｇｌｙ　Ａｓｎ　Ｐｒｏ　Ｇｌｙ　Ｔｒｐ　Ｐｒｏ　Ｇｌｙ　Ａｌａ　Ｐｒｏ、Ｇｌｙ　Ｇｌｕ　Ｐｈｅ　Ｔｙｒ　Ｐｈｅ　Ａｓｐ　Ｌｅｕ　Ａｒｇ　Ｌｅｕ　Ｌｙｓ　Ｇｌｙ　Ａｓｐ　Ｌｙｓ、Ｈｉｓ　Ａｌａ　Ｖａｌ及びＴｙｒ　Ｌｙｓ　Ｌｅｕ　Ａｓｎ　Ｖａｌ　Ａｓｎ　Ａｓｐ　Ｓｅｒからなる群より選ばれる少なくとも１種の最小アミノ酸配列を含んでなることが好ましい。【選択図】なし【特許請求の範囲】
【請求項１】
エンドトキシンの含有量が細胞接着性ペプチドの重量に基づいて０．１５ＥＵ／ｍｇ未満である細胞接着性人工ペプチドとインプラント材料とからなることを特徴とする細胞接着性ペプチド含有基材。
【請求項２】
細胞接着性人工ペプチドが、Ａｒｇ　Ｇｌｙ　Ａｓｐ配列、Ｌｅｕ　Ａｓｐ　Ｖａｌ配列、Ａｒｇ　Ｇｌｕ　Ａｓｐ　Ｖａｌ配列（１）、Ｔｙｒ　Ｉｌｅ　Ｇｌｙ　Ｓｅｒ　Ａｒｇ配列（２）、Ｐｒｏ　Ａｓｐ　Ｓｅｒ　Ｇｌｙ　Ａｒｇ配列（３）、Ａｒｇ　Ｔｙｒ　Ｖａｌ　Ｖａｌ　Ｌｅｕ　Ｐｒｏ　Ａｒｇ配列（４）、Ｌｅｕ　Ｇｌｙ　Ｔｈｒ　Ｉｌｅ　Ｐｒｏ　Ｇｌｙ配列（５）、Ａｒｇ　Ａｓｎ　Ｉｌｅ　Ａｌａ　Ｇｌｕ　Ｉｌｅ　Ｉｌｅ　Ｌｙｓ　Ａｓｐ　Ｉｌｅ配列（６）、Ｉｌｅ　Ｌｙｓ　Ｖａｌ　Ａｌａ　Ｖａｌ配列（７）、Ｌｅｕ　Ａｒｇ　Ｇｌｕ配列、Ａｓｐ　Ｇｌｙ　Ｇｌｕ　Ａｌａ　配列（８）、Ｇｌｙ　Ｖａｌ　Ｌｙｓ　Ｇｌｙ　Ａｓｐ　Ｌｙｓ　Ｇｌｙ　Ａｓｎ　Ｐｒｏ　Ｇｌｙ　Ｔｒｐ　Ｐｒｏ　Ｇｌｙ　Ａｌａ　Ｐｒｏ配列（９）、Ｇｌｙ　Ｇｌｕ　Ｐｈｅ　Ｔｙｒ　Ｐｈｅ　Ａｓｐ　Ｌｅｕ　Ａｒｇ　Ｌｅｕ　Ｌｙｓ　Ｇｌｙ　Ａｓｐ　Ｌｙｓ配列（１０）、Ｈｉｓ　Ａｌａ　Ｖａｌ配列及びＴｙｒ　Ｌｙｓ　Ｌｅｕ　Ａｓｎ　Ｖａｌ　Ａｓｎ　Ａｓｐ　Ｓｅｒ配列（１１）からなる群より選ばれる少なくとも１種の最小アミノ酸配列（Ｘ）を含んでなる請求項１記載の基材。
【請求項３】
細胞接着性人工ペプチドが、さらにＧｌｙ　Ａｌａ　Ｇｌｙ　Ａｌａ　Ｇｌｙ　Ｓｅｒ配列（１２）及び／又はＧｌｙ　Ｖａｌ　Ｇｌｙ　Ｖａｌ　Ｐｒｏ配列（１３）を含んでなる請求項１又は２記載の基材。
【請求項４】
インプラント材料がチタン原子を有してなる請求項１〜３いずれか記載の基材。
【請求項５】
血管内皮細胞、平滑筋細胞、線維芽細胞、筋肉細胞、脂肪細胞、神経細胞、肝実質細胞、膵ラ島細胞、腎上皮細胞、近位尿細管上皮細胞、メサンギウム細胞、上皮細胞、線維芽細胞、血管内皮細胞、平滑筋細胞、視細胞、角膜上皮細胞、角膜内皮細胞、間質細胞、平滑筋細胞、骨芽細胞、骨細胞、破骨細胞、軟骨芽細胞、軟骨細胞、歯根膜細胞、骨芽細胞及びこれらの幹細胞からなる群より選ばれる少なくとも１種の細胞を接着させるための請求項１〜４いずれかに記載の基材。
【請求項６】
人工臓器用基材、歯科用基材、整形外科用基材又は眼科用基材に用いる請求項１〜５いずれかに記載の基材。
【請求項７】
エンドトキシンの含有量が細胞接着性ペプチドの重量に基づいて０．１５ＥＵ／ｍｇ未満である細胞接着性人工ペプチドとインプラント材料とからなる細胞接着性ペプチド含有基材と、細胞とを接着させる工程を含むことを特徴とする細胞接着方法。
【請求項８】
細胞が、血管内皮細胞、平滑筋細胞、線維芽細胞、筋肉細胞、脂肪細胞、神経細胞、肝実質細胞、膵ラ島細胞、腎上皮細胞、近位尿細管上皮細胞、メサンギウム細胞、上皮細胞、線維芽細胞、血管内皮細胞、平滑筋細胞、視細胞、角膜上皮細胞、角膜内皮細胞、間質細胞、平滑筋細胞、骨芽細胞、骨細胞、破骨細胞、軟骨芽細胞、軟骨細胞、歯根膜細胞、骨芽細胞及びこれらの幹細胞からなる群より選ばれる少なくとも１種の細胞である請求項７記載の細胞接着方法。
【発明の詳細な説明】
【０００１】
【発明の属する技術分野】
本発明は、細胞接着性ペプチド含有基材に関する。さらに詳しくは、インプラント用基材として最適な細胞接着性ペプチド含有基材に関する。
【０００２】
【従来の技術】
従来、細胞接着性ペプチド含有基材として、天然由来のコラーゲンと生体埋め込み用金属チタンとからなる細胞接着性ペプチド含有基材が知られている（特開平８−３３２２１７号公報）。
【０００３】
【発明が解決しようとする課題】
従来の細胞接着性ペプチド含有基材は、天然由来の蛋白質を用いるため蛋白質中にプリオンやヒト感染性のウイルス等の感染物質が含有される危険性があるという問題点がある。さらに細胞接着性が低いという問題もある。すなわち、本発明の目的は、天然由来の蛋白質を使用せず、細胞接着性の高い細胞接着性ペプチド含有基材を提供することである。
【０００４】
【課題を解決するための手段】
本発明者は、鋭意研究を重ねてきた結果、特定のペプチドを使用することにより上記目的を達成することを見いだし本発明に到達した。すなわち、本発明の細胞接着性ペプチド含有基材の特徴は、エンドトキシンの含有量が細胞接着性ペプチドの重量に基づいて０．１５ＥＵ／ｍｇ未満である細胞接着性人工ペプチドとインプラント材料とからなる点にある。
【０００５】
【発明の実施の形態】
細胞接着性人工ペプチドは、細胞接着シグナルを現わす最小アミノ酸配列（Ｘ）を含んでいる。なお、「細胞接着性」とは、特定の最小アミノ酸配列（Ｘ）が細胞のインテグリンレセプターに認識され細胞が基材に接着しやすくなる性質を意味する（大阪府立母子医療センター雑誌、第８巻　第１号、５８〜６６頁、１９９２年）。細胞接着シグナルを現わす最小アミノ酸配列（Ｘ）としては、例えば、「病態生理、第９巻　第７号、５２７〜５３５頁、１９９０年」や「大阪府立母子医療センター雑誌、第８巻　第１号、５８〜６６頁、１９９２年」に記載されているもの等が用いられる。
【０００６】
これらの最小アミノ酸配列（Ｘ）の中で、Ａｒｇ　Ｇｌｙ　Ａｓｐ配列、Ｌｅｕ　Ａｓｐ　Ｖａｌ配列、Ａｒｇ　Ｇｌｕ　Ａｓｐ　Ｖａｌ配列（１）、Ｔｙｒ　Ｉｌｅ　Ｇｌｙ　Ｓｅｒ　Ａｒｇ配列（２）、Ｐｒｏ　Ａｓｐ　Ｓｅｒ　Ｇｌｙ　Ａｒｇ配列（３）、Ａｒｇ　Ｔｙｒ　Ｖａｌ　Ｖａｌ　Ｌｅｕ　Ｐｒｏ　Ａｒｇ配列（４）、Ｌｅｕ　Ｇｌｙ　Ｔｈｒ　Ｉｌｅ　Ｐｒｏ　Ｇｌｙ配列（５）、Ａｒｇ　Ａｓｎ　Ｉｌｅ　Ａｌａ　Ｇｌｕ　Ｉｌｅ　Ｉｌｅ　Ｌｙｓ　Ａｓｐ　Ｉｌｅ配列（６）、Ｉｌｅ　Ｌｙｓ　Ｖａｌ　Ａｌａ　Ｖａｌ配列（７）、Ｌｅｕ　Ａｒｇ　Ｇｌｕ配列、Ａｓｐ　Ｇｌｙ　Ｇｌｕ　Ａｌａ　配列（８）、Ｇｌｙ　Ｖａｌ　Ｌｙｓ　Ｇｌｙ　Ａｓｐ　Ｌｙｓ　Ｇｌｙ　Ａｓｎ　Ｐｒｏ　Ｇｌｙ　Ｔｒｐ　Ｐｒｏ　Ｇｌｙ　Ａｌａ　Ｐｒｏ配列（９）、Ｇｌｙ　Ｇｌｕ　Ｐｈｅ　Ｔｙｒ　Ｐｈｅ　Ａｓｐ　Ｌｅｕ　Ａｒｇ　Ｌｅｕ　Ｌｙｓ　Ｇｌｙ　Ａｓｐ　Ｌｙｓ配列（１０）、ＨｉｓＡｌａ　Ｖａｌ配列及びＴｙｒ　Ｌｙｓ　Ｌｅｕ　Ａｓｎ　Ｖａｌ　Ａｓｎ　Ａｓｐ　Ｓｅｒ配列（１１）が好ましい。細胞接着性の観点から、さらに好ましくはＡｒｇ　Ｇｌｙ　Ａｓｐ配列、Ｔｙｒ　Ｉｌｅ　Ｇｌｙ　Ｓｅｒ　Ａｒｇ配列（２）及びＩｌｅ　Ｌｙｓ　Ｖａｌ　Ａｌａ　Ｖａｌ配列（７）であり、特に好ましくはＡｒｇ　Ｇｌｙ　Ａｓｐ配列である。なお、アミノ酸配列は３文字表記で現し、（　）内にアミノ酸配列表に対応する配列番号を記載する（以下、同じである。）。
【０００７】
細胞接着性人工ペプチドは、前記最小アミノ酸配列（Ｘ）を１分子中に少なくとも１個有すればよいが、細胞接着性の観点から、１分子中に２〜５０個有するものが好ましく、さらに好ましくは１分子中に３〜３０個、特に好ましくは１分子中に５〜２０個有するものである。また、２種以上の配列が一分子中に含まれてもよい。
【０００８】
細胞接着性人工ペプチドの数平均分子量は、３，０００，０００以下が好ましく、さらに好ましくは１，０００，０００以下、特に好ましくは３００，０００以下であり、また３００以上が好ましく、さらに好ましくは１，０００以上、特に好ましくは３，０００以上である。なお、細胞接着性人工ペプチドの数平均分子量は、ＳＤＳ−ＰＡＧＥ（ＳＤＳポリアクリルアミドゲル電気泳動）法で、細胞接着性人工ペプチドを分離し、泳動距離を標準物質と比較することによって求めるものである（以下、同じである。）。
【０００９】
細胞接着性人工ペプチドとしては、例えば、Ａｒｇ　Ｇｌｙ　Ａｓｐ　Ｓｅｒ配列（１４）からなるペプチド、Ｇｌｙ　Ａｒｇ　Ｇｌｙ　Ａｓｐ　Ｓｅｒ配列（１５）からなるペプチド、Ｇｌｙ　ＡｒｇＧｌｙ　Ａｓｐ　Ｓｅｒ　Ｐｒｏ配列（１６）からなるペプチド、Ａｒｇ　Ｇｌｙ　Ａｓｐ　Ｓｅｒ　Ｐｒｏ　Ａｌａ　Ｓｅｒ　Ｓｅｒ　Ｌｙｓ　Ｐｒｏ配列（１７）からなるペプチド、Ａｌａ　Ｖａｌ　Ｔｈｒ　Ｇｌｙ　Ａｒｇ　Ｇｌｙ　Ａｓｐ　Ｓｅｒ　Ｐｒｏ　Ａｌａ　Ｓｅｒ　Ａｌａ（１８）からなるペプチド、Ｐｒｏ　Ｇｌｙ　Ａｌａ　Ｓｅｒ　Ｉｌｅ　Ｌｙｓ　Ｖａｌ　Ａｌａ　Ｖａｌ　Ｓｅｒ　Ａｌａ　Ｇｌｙ　Ｐｒｏ　Ｓｅｒ（１９）からなるペプチド、Ｃｙｓ　Ｓｅｒ　Ａｒｇ　Ａｌａ　ＡｒｇＬｙｓ　Ｇｌｎ　Ａｌａ　Ａｌａ　Ｓｅｒ　Ｉｌｅ　Ｌｙｓ　Ｖａｌ　Ａｌａ　Ｖａｌ　Ｓｅｒ　Ａｌａ　Ａｓｐ　Ａｒｇ（２０）からなるペプチド、Ｖａｌ　Ｃｙｓ　Ｇｌｕ　Ｐｒｏ　Ｇｌｙ　Ｔｙｒ　Ｉｌｅ　Ｇｌｙ　Ｓｅｒ　Ａｒｇ　Ｃｙｓ　Ａｓｐ（２１）からなるペプチド及びこれらの少なくとも一種のペプチドからなる重合体等が例示できる。重合体としては、例えば、（Ａｒｇ　Ｇｌｙ　Ａｓｐ　Ｓｅｒ）４配列（２２）、（Ａｒｇ　Ｇｌｙ　Ａｓｐ　Ｓｅｒ）８配列（２３）、（Ａｒｇ　Ｇｌｙ　Ａｓｐ　Ｓｅｒ）１６配列（２４）、（Ｇｌｙ　Ａｒｇ　ＧｌｙＡｓｐ　Ｓｅｒ）８（２５）、（Ｇｌｙ　Ａｒｇ　Ｇｌｙ　Ａｓｐ　Ｓｅｒ　Ｐｒｏ）８（２６）、（Ａｒｇ　Ｇｌｙ　ＡｓｐＳｅｒ　Ｐｒｏ　Ａｌａ　Ｓｅｒ　Ｓｅｒ　Ｌｙｓ　Ｐｒｏ）４（２７）、（Ａｌａ　Ｖａｌ　Ｔｈｒ　Ｇｌｙ　Ａｒｇ　Ｇｌｙ　Ａｓｐ　Ｓｅｒ　Ｐｒｏ　Ａｌａ　Ｓｅｒ　Ａｌａ）４（２８）、（Ｐｒｏ　Ｇｌｙ　Ａｌａ　Ｓｅｒ　Ｉｌｅ　Ｌｙｓ　Ｖａｌ　Ａｌａ　Ｖａｌ　ＳｅｒＡｌａ　Ｇｌｙ　Ｐｒｏ　Ｓｅｒ）４（２９）、（Ｃｙｓ　Ｓｅｒ　Ａｒｇ　Ａｌａ　Ａｒｇ　Ｌｙｓ　Ｇｌｎ　Ａｌａ　Ａｌａ　Ｓｅｒ　Ｉｌｅ　Ｌｙｓ　Ｖａｌ　Ａｌａ　Ｖａｌ　Ｓｅｒ　Ａｌａ　Ａｓｐ　Ａｒｇ）４（３０）、又は（Ｖａｌ　Ｃｙｓ　Ｇｌｕ　Ｐｒｏ　ＧｌｙＴｙｒ　Ｉｌｅ　Ｇｌｙ　Ｓｅｒ　Ａｒｇ　Ｃｙｓ　Ａｓｐ）４（３１）からなるペプチド等が挙げられる。該重合体の重合度は、２〜５０が好ましく、さらに好ましくは３〜３０、特に好ましくは４〜２０、最も好ましくは４〜１６である。
【００１０】
細胞接着性人工ペプチドのアミノ酸配列が、細胞接着シグナルを現わす最小アミノ酸配列（Ｘ）以外のアミノ酸配列（Ｙ）として、Ｇｌｙ　Ａｌａ　Ｇｌｙ　Ａｌａ　Ｇｌｙ　Ｓｅｒ配列（１２）、Ｇｌｙ　Ｖａｌ　Ｇｌｙ　Ｖａｌ　Ｐｒｏ配列（１３）、Ｇｌｙ　Ｐｒｏ　Ｐｒｏ配列、Ｇｌｙ　Ａｌａ　Ｇｌｎ　Ｇｌｙ　Ｐｒｏ　Ａｌａ　Ｇｌｙ　Ｐｒｏ　Ｇｌｙ　配列（３２）、Ｇｌｙ　Ａｌａ　Ｐｒｏ　Ｇｌｙ　Ａｌａ　Ｐｒｏ　Ｇｌｙ　Ｓｅｒ　Ｇｌｎ　Ｇｌｙ　Ａｌａ　Ｐｒｏ　Ｇｌｙ　Ｌｅｕ　Ｇｌｎ配列（３３）及び／又はＧｌｙ　Ａｌａ　Ｐｒｏ　Ｇｌｙ　Ｔｈｒ　Ｐｒｏ　Ｇｌｙ　Ｐｒｏ　Ｇｌｎ　Ｇｌｙ　Ｌｅｕ　Ｐｒｏ　Ｇｌｙ　Ｓｅｒ　Ｐｒｏ配列（３４）をさらに有してなることは、熱に対する安定性が増し、細胞接着性人工ペプチドや細胞接着性ペプチド含有基材をオートクレーブ等の熱滅菌にかけやすくなるために好ましい。これらアミノ酸配列（Ｙ）のうち、Ｇｌｙ　Ａｌａ　Ｇｌｙ　Ａｌａ　Ｇｌｙ　Ｓｅｒ配列（１２）、Ｇｌｙ　Ｖａｌ　ＧｌｙＶａｌ　Ｐｒｏ配列（１３）及びＧｌｙ　Ｐｒｏ　Ｐｒｏ配列が好ましく、さらに好ましくはＧｌｙ　Ａｌａ　Ｇｌｙ　Ａｌａ　Ｇｌｙ　Ｓｅｒ配列（１２）である。細胞接着性人工ペプチドがアミノ酸配列（Ｙ）を有してなる場合、アミノ酸配列（Ｙ）の含有量は、熱に対する安定性の観点から、細胞接着性人工ペプチドの１分子中に、３〜１０，０００個有するものが好ましく、さらに好ましくは１分子中に１０〜３，０００個、特に好ましくは１分子中に３０〜１，０００個有するものである。
【００１１】
細胞接着性人工ペプチド中のアミノ酸配列（Ｘ）とアミノ酸配列（Ｙ）との個数の比率［（Ｘ）／（Ｙ）］は、０．００２以上が好ましく、さらに好ましくは０．０１以上、特に好ましくは０．０５以上であり、また、１０以下が好ましく、さらに好ましくは２以下、特に好ましくは０．５以下である。また、細胞接着性人工ペプチドがβターン構造を取りやすい観点から、アミノ酸配列（Ｘ）とアミノ酸配列（Ｙ）とが交互に位置することが好ましい。
【００１２】
アミノ酸配列（Ｙ）を有してなる細胞接着性人工ペプチドとしては、例えば、（Ｇｌｙ　Ａｌａ　Ｇｌｙ　Ａｌａ　Ｇｌｙ　Ｓｅｒ）９配列（３５）とＡｒｇ　Ｇｌｙ　Ａｓｐ配列とをそれぞれ約１２個づつ有する数平均分子量約１０万のペプチド、（Ｇｌｙ　Ａｌａ　Ｇｌｙ　Ａｌａ　Ｇｌｙ　Ｓｅｒ）９配列（３５）とＴｙｒ　Ｉｌｅ　Ｇｌｙ　Ｓｅｒ　Ａｒｇ配列（２）とをそれぞれ約１３個づつ有する数平均分子量約１０万のペプチド、（Ｇｌｙ　Ａｌａ　Ｇｌｙ　Ａｌａ　Ｇｌｙ　Ｓｅｒ）９配列（３５）とＩｌｅ　Ｌｙｓ　Ｖａｌ　Ａｌａ　Ｖａｌ配列（７）とをそれぞれ約１２個づつ有する数平均分子量約１０万るのペプチド、（Ｇｌｙ　Ｖａｌ　Ｇｌｙ　Ｖａｌ　Ｐｒｏ）８配列（３６）と（Ｇｌｙ　Ａｌａ　Ｇｌｙ　Ａｌａ　Ｇｌｙ　Ｓｅｒ）１２配列（３７）とＡｒｇ　Ｇｌｙ　Ａｓｐ配列とをそれぞれ約１２個づつ有する数平均分子量約１０万のペプチド、及び（Ｇｌｙ　Ａｌａ　Ｐｒｏ　Ｇｌｙ　Ｐｒｏ　Ｐｒｏ　Ｇｌｙ　Ｐｒｏ　Ｐｒｏ　Ｇｌｙ　Ｐｒｏ　Ｐｒｏ　Ｇｌｙ　Ｐｒｏ　Ｐｒｏ）２（３８）配列とＡｒｇ　Ｇｌｙ　Ａｓｐ配列とをそれぞれ約６個づつ有する数平均分子量約５万のペプチド等（例えば、特表平３−５０２９３５号公報及びハンドブック　オブ　バイオデグラダブル　ポリマーズ（アブラハム著，ハーウッド　アカデミック　パブリッシャーズ発行，アムステルダム１９９７；Ａｂｒａｈａｍ　Ｊ．　Ｄｏｍｂら著，　Ｈａｎｄｂｏｏｋ　ｏｆ　Ｂｉｏｄｅｇｒａｄａｂｌｅ　Ｐｏｌｙｍｅｒｓ，　Ｈａｒｗｏｏｄ　Ａｃａｄｅｍｉｃ　Ｐｕｂｌｉｓｈｅｒｓ発行，　Ａｍｓｔｅｒｄａｍ　１９９７年）等）が挙げられる。
【００１３】
市場から入手できる細胞接着性人工ペプチドとしては、商品名を記載すると例えば、ＲＧＤＳ［Ａｒｇ　Ｇｌｙ　Ａｓｐ　Ｓｅｒ配列（１４）からなるペプチド、数平均分子量約４００、（株）ペプチド研究所製］、ＧＲＧＤＳ［Ｇｌｙ　Ａｒｇ　Ｇｌｙ　Ａｓｐ　Ｓｅｒ配列（１５）からなるペプチド、数平均分子量約５００、（株）ペプチド研究所製］、ＲｅｔｒｏＮｅｃｔｉｎ（リコンビナントヒトフィブロネクチンＣＨ−２９６）［ヒトフィブロネクチン細胞接着シグナルであるＣＳ１シグナルと細胞接着ドメインＴｙｐｅＩＩＩ及びヘパリン結合ドメインＩＩを１つずつ有するペプチド、数平均分子量約６万、宝酒造（株）製］、ＲＧＤＳ−Ｐｒｏｔｅｉｎ　Ａ「Ａｒｇ　Ｇｌｙ　Ａｓｐ配列をＰｒｏｔｅｉｎ　Ａ（ＩｇＧ結合ドメイン）に挿入したペプチド、数平均分子量約３万、宝酒造（株）製］、プロネクチンＦ［Ａｒｇ　Ｇｌｙ　Ａｓｐ配列と（Ｇｌｙ　Ａｌａ　Ｇｌｙ　Ａｌａ　Ｇｌｙ　Ｓｅｒ）９配列（３５）とを各々約１２個有し、遺伝子組み換え大腸菌により製造されるペプチド、数平均分子量約１０万、三洋化成工業（株）製］、プロネクチンＦプラス［プロネクチンＦをジメルアミノエチルクロライドと反応させて水可溶性にしたもの、三洋化成工業（株）製］、及びプロネクチンＬ［Ｉｌｅ　Ｌｙｓ　Ｖａｌ　Ａｌａ　Ｖａｌ配列（７）と（Ｇｌｙ　Ａｌａ　Ｇｌｙ　Ａｌａ　Ｇｌｙ　Ｓｅｒ）９配列（３５）とを各々約１２個有し、遺伝子組み換え大腸菌により製造されるペプチド、数平均分子量約１０万、三洋化成工業（株）製］等が挙げられる。
【００１４】
細胞接着性人工ペプチドは、人工的に製造されるものであり、例えば、有機合成法（酵素法、固相合成法及び液相合成法等）、及び遺伝子組み換え法によって容易に製造できる。すなわち、細胞接着性人工ペプチドは、コラーゲンやフィブロネクチン等の天然の細胞接着性ペプチドを含まず、また天然の細胞接着性ペプチドの一部をポリ−Ｌ−リジン等で修飾したものも含まない。有機合成法に関しては、例えば、生化学実験講座１、タンパク質の化学ＩＶ（１９８１年７月１日、日本生化学会編、株式会社東京化学同人発行）又は続生化学実験講座２、タンパク質の化学（下）（昭和６２年５月２０日、日本生化学会編、株式会社東京化学同人発行）に記載されている方法等が適用できる。遺伝子組み換え法に関しては、例えば、特表平３−５０２９３５号公報に記載されている方法等が適用できる。なお、遺伝子組み換え法による場合、組み換え微生物由来の不純物を含むことがあるため、抗ペプチド抗体等を用いたアフィニティ精製等によって精製し、ペプチドの純度を８０重量％以上にすることが好ましく、さらに好ましくは９０重量％以上、特に好ましくは９５重量％以上である。これらのうち、細胞接着性人工ペプチドのアミノ酸配列を容易に設計・製造できるという観点から、遺伝子組み換え法が好ましい。
【００１５】
有機合成法による細胞接着性人工ペプチドとしては、例えば、Ａｒｇ　Ｇｌｙ　Ａｓｐ　Ｓｅｒ配列（１４）、Ｇｌｙ　Ａｒｇ　Ｇｌｙ　Ａｓｐ　Ｓｅｒ配列（１５）、Ｇｌｙ　Ａｒｇ　Ｇｌｙ　Ａｓｐ　Ｓｅｒ　Ｐｒｏ配列（１６）及びＡｒｇ　Ｇｌｙ　Ａｓｐ　Ｓｅｒ　Ｐｒｏ　Ａｌａ　Ｓｅｒ　Ｓｅｒ　Ｌｙｓ　Ｐｒｏ配列（１７）からなる群より選ばれる少なくとも１種のアミノ酸配列を有するペプチド等が挙げられる。
【００１６】
遺伝子組み換え法による細胞接着性人工ペプチドとしては、例えば、（Ｇｌｙ　Ａｌａ　Ｇｌｙ　Ａｌａ　Ｇｌｙ　Ｓｅｒ）９配列（３５）とＡｒｇ　Ｇｌｙ　Ａｓｐ配列とをそれぞれ約１２個づつ有する数平均分子量約１０万のペプチド、（Ｇｌｙ　Ａｌａ　Ｇｌｙ　Ａｌａ　Ｇｌｙ　Ｓｅｒ）９配列（３５）とＴｙｒ　Ｉｌｅ　Ｇｌｙ　Ｓｅｒ　Ａｒｇ配列（２）とをそれぞれ約１３個づつ有する数平均分子量約１０万のペプチド、（Ｇｌｙ　Ａｌａ　Ｇｌｙ　Ａｌａ　Ｇｌｙ　Ｓｅｒ）９配列（３５）とＩｌｅ　Ｌｙｓ　Ｖａｌ　Ａｌａ　Ｖａｌ配列（７）とをそれぞれ約１２個づつ有する数平均分子量約１０万るペプチド、（Ｇｌｙ　Ｖａｌ　Ｇｌｙ　Ｖａｌ　Ｐｒｏ）８配列（３６）と（Ｇｌｙ　Ａｌａ　Ｇｌｙ　Ａｌａ　Ｇｌｙ　Ｓｅｒ）１２配列（３７）とＡｒｇ　Ｇｌｙ　Ａｓｐ配列とをそれぞれ約１２個づつ有する数平均分子量約１０万のペプチド、及び（Ｇｌｙ　Ａｌａ　Ｐｒｏ　Ｇｌｙ　Ｐｒｏ　Ｐｒｏ　Ｇｌｙ　Ｐｒｏ　Ｐｒｏ　Ｇｌｙ　Ｐｒｏ　Ｐｒｏ　Ｇｌｙ　Ｐｒｏ　Ｐｒｏ）２（３８）配列とＡｒｇ　Ｇｌｙ　Ａｓｐ配列とをそれぞれ約６個づつ有する数平均分子量約５万のペプチド等が挙げられる。
【００１７】
細胞接着性ペプチド中のエンドトキシンの含有量（ＥＵ／ｍｇ）は、細胞接着性ペプチドの重量に基づいて、安全性の観点から、０．１５未満が好ましく、さらに好ましくは０．０１５未満、特に好ましくは０．００１５未満である。エンドトキシン含有量の測定方法としては、カブトガニの血球抽出液がエンドトキシンに反応し凝固することを利用したリムルステスト方法等が適用できる。市場から容易に入手できるリムルステスト用試薬キットとして商品名で示すと、例えば、リムルスＦシングルテストワコー（和光純薬工業株式会社製）及びリムルスＥＳ−２シングルテストワコー（和光純薬工業株式会社製）等が挙げられる。試薬キットに用いる検体液の調製は、細胞接着性ペプチドをエンドトキシン試験用水又は局方注射用水に溶解することにより行われる。また、標準物質としては、日本薬局方で定められたエンドトキシン標準品、及びこのエンドトキシン標準品で検定された標準物質が使用できる。
【００１８】
市販のリムルステスト試薬キットを用いたエンドトキシン含有量の測定方法としては、例えば、１．００ｍｇの測定試料（細胞接着性ペプチド）をエンドトキシン試験用水（蒸留水等）の１．００ｍＬに溶解した検体液０．２００ｍＬを、ＬＡＬ試薬（米国産カブトガニ（Ｌｉｍｕｌｕｓ　ｐｏｌｙｐｈｅｍｕｓ）の血球抽出物を凍結乾燥したもの）の１本に投入して混合し、３７℃で１時間静置後、水不溶性のゲルを形成するか否かを目視判定する。ゲルが形成されるとエンドトキシン含有量が０．０１５ＥＵ／ｍｇ以上であると判定でき、ゲルが形成されないとエンドトキシン含有量が０．０１５ＥＵ／ｍｇ未満であると判定できる。また、１．００ｍｇの測定試料に替えて０．１００ｍｇの測定試料を用いると、同様に含有量が０．１５ＥＵ／ｍｇ以上か未満かの判定ができる。また、同様に１０．０ｍｇの測定試料を用いることにより、０．００１５ＥＵ／ｍｇ以上か未満かの判定ができる。尚、ゲル形成が微妙なときなどは、日本薬局方で定められたエンドトキシン標準品、またはそのエンドトキシン標準品で検定された標準物質を対照として、目視判定、濁度測定、またはゲル未形成部分の液量測定等によって判定することができる。すなわち、０．１５未満とは、細胞接着性人工ペプチドのエンドトキシン試験用水溶液（濃度：１ｍｇ／ｍＬ）とＬＡＬ試薬（本）とを混合比０．２００ｍＬ／本で混合したときゲルを生じないことを意味する。
【００１９】
インプラント材料に結合している細胞接着性人工ペプチドのエンドトキシン含有量を測定する方法としては、特に限定されないが、例えば、細胞接着性人工ペプチドがインプラント材料に化学結合している場合、インプラント材料をプロテアーゼ等の酵素溶液に投入し解離する細胞接着性人工ペプチドを、アフィニティクロマト等で酵素を除去して精製し凍結乾燥（例えば、−３０℃で凍結後、０．０５Ｐａの減圧下、１２時間かけて２５℃に昇温し、さらに２５℃で１２時間減圧乾燥する。）させることにより細胞接着性人工ペプチドの粉末品を得て、上記エンドトキシン含有量の測定方法に従って測定することができる。細胞接着性人工ペプチドがインプラント材料に物理吸着している場合、インプラント材料を過塩素酸リチウム等の溶液に投入し解離する細胞接着性人工ペプチドを、透析膜を用いた透析等で過塩素酸リチウムを除去して精製し凍結乾燥（例えば、−３０℃で凍結後、０．０５Ｐａの減圧下、１２時間かけて２５℃に昇温し、さらに２５℃で１２時間減圧乾燥する。）させることにより細胞接着性人工ペプチドの粉末品を得て、上記エンドトキシン含有量の測定方法に従って測定することができる。
【００２０】
エンドトキシンはグラム陰性菌の細胞壁に含まれるため、細胞接着性ペプチドをグラム陰性菌による遺伝子組み換え法で製造した場合や、細胞接着性ペプチドを無菌環境以外で取り扱った場合に、エンドトキシンが細胞接着性ペプチドに混入されることがある。このような場合、細胞接着性ペプチドに混入したエンドトキシンを除去する方法としては、例えば、ゲル濾過カラム又は疎水性クロマトグラフィー用カラムを用いてエンドトキシンを分離するカラム法、オートクレーブ又は乾熱滅菌器等を用いて熱によってエンドトキシンを失活させる加熱法、及びこれらの方法の組合せ等が適用できる。これらのうち、滅菌操作が簡便でエンドトキシンの除去が確実な、加熱法である。加熱温度としては、４０℃以上が好ましく、さらに好ましくは６０℃以上、特に好ましくは８０℃以上であり、また、１８０℃以下が好ましく、さらに好ましくは１６０℃以下、特に好ましくは１４０℃以下である。加熱時間は、１秒以上が好ましく、さらに好ましくは１０秒以上、特に好ましくは１分以上であり、また、５０００分以下が好ましく、さらに好ましくは５００分以下、特に好ましくは１００分以下である。
【００２１】
インプラント材料としては、例えば、セラミックス材料、金属材料及び有機高分子材料、及びこれらの二種以上を有する複合材料等が使用できる。
セラミックス材料としては、例えば、ヒドロキシアパタイト、リン酸カルシウム｛リン酸三カルシウム（ＴＣＰ）［β−リン酸三カルシウム（β−ＴＣＰ）等］等｝、バイオガラス（ＳｉＯ２−ＣａＯ−Ｎａ２Ｏ−Ｐ２Ｏ５　）［セラビタール（ＳｉＯ２−ＣａＯ−Ｎａ２　Ｏ−Ｐ２Ｏ５−Ｋ２Ｏ−ＭｇＯ）等］、ＣＰＳＡ［ＣａＯ−Ｐ２　Ｏ５−ＳｉＯ２−Ａｌ２Ｏ３］ガラス線維複合材、アパタイト−ウォラストナイト（Ａ−Ｗ）ガラスセラミックス［ＳｉＯ２−ＣａＯ−ＭｇＯ−Ｐ２Ｏ５］、アルミナ、ジルコニア、カーボン、チタニア、サファイア、炭化珪素、窒化珪素、及びこれらの二種以上有する複合材料等（移植と人工臓器、岩波講座　現代医学の基礎１４、株式会社岩波書店発行及び特開平７−８８１７４号公報等）が挙げられる。これらのうち、ヒドロキシアパタイト、ＴＣＰ、β−ＴＣＰ、バイオガラス、セラビタール、ＣＰＳＡガラス線維複合材、Ａ−Ｗガラスセラミックス、アルミナ、及びジルコニアが好ましく、さらに好ましくはヒドロキシアパタイトである。
【００２２】
金属材料としては、例えば、チタン、アルミニウム、コバルト、クロム、モリブデン、鉄、ニッケル、ジルコニウム、ニオブ、タンタル及びこれらを二種以上有する複合材料等が挙げられる（移植と人工臓器、岩波講座　現代医学の基礎１４、株式会社岩波書店発行及び特開平７−８８１７４号公報等）。複合材料としては、チタン合金（Ｔｉ−６Ａｌ−４Ｖ及びＴｉ−６Ａｌ−２Ｎｂ−１Ｔａ等）及びコバルトクロム合金等が挙げられる。これらのうち、チタン及びチタン合金が好ましい。
【００２３】
有機高分子材料としては、例えば、ポリメチルメタクリレート、ポリスチレン、ポリビニルアルコール、ポリプロピレン、ポリエチレン、及びこれらを二種以上有する複合材料等が挙げられる（移植と人工臓器、岩波講座　現代医学の基礎１４、株式会社岩波書店発行及び特開平７−８８１７４号公報等）。これらのうち、ポリメチルメタクリレート及びポリエチレンが好ましい。有機高分子材料の重量平均分子量（ゲルパーミエーションクロマトグラフィー法）は、２５０００万以下が好ましく、さらに好ましくは５０００万以下、特に好ましくは１０００万以下、また０．５万以上が好ましく、さらに好ましくは２万以上、特に好ましくは１０万以上である。
【００２４】
これらの二種以上を有する複合材料としては、例えば、セラミック材料と金属材料との複合材料（例えば、ヒドロキシアパタイトとチタンとの複合材料、β−ＴＣＰとチタンとの複合材料、及びＡ−Ｗガラスセラミックスとチタンとの複合材料等）、金属材料と有機高分子材料との複合材料（例えば、チタンとポリメチルメタクリレートとの複合材料、及びチタンとポリエチレンとの複合材料等）及びセラミック材料と金属材料と有機高分子材料との複合材料（例えば、ヒドロキシアパタイトとチタンとポリエチレンとの複合材料等）等が挙げられる（移植と人工臓器、岩波講座　現代医学の基礎１４、株式会社岩波書店発行及び特開平７−８８１７４号公報等）。
【００２５】
これらのうち、セラミックス材料、金属材料、及びセラミックス材料と金属材料との複合材料が好ましく、さらに好ましくは金属材料、及びセラミックス材料と金属材料との複合材料、特に好ましくはチタン、ヒドロキシアパタイトとチタンとの複合材料、β−ＴＣＰとチタンとの複合材料及びＡ−Ｗガラスセラミックスとチタンとの複合材料である。これらの二種以上を有する複合材料の形態としては、セラミック材料を金属材料にコーティングしたもの、金属材料に有機高分子材料をネジ等で装着したもの、セラミック材料を金属材料にコーティングしたものに有機高分子材料をネジ等で装着したもの等が挙げられる（移植と人工臓器、岩波講座　現代医学の基礎１４、株式会社岩波書店発行、及び特開平７−８８１７４号公報等）。
【００２６】
インプラント材料の形状としては、特に制限が無く、例えば、人工股関節の形状、人工膝関節の形状、人工歯根の形状、及び骨補・材料の形状など「移植と人工臓器（岩波講座　現代医学の基礎１４）、株式会社岩波書店発行」等に記載の形状が挙げられる。
【００２７】
本発明の細胞接着性ペプチド含有基材は、公知の方法により製造することができ、例えば、細胞接着性ペプチドをインプラント材料に物理吸着及び／又は化学結合させること等により製造することができる。細胞接着性ペプチドをインプラント材料に物理吸着させる方法としては、例えば、細胞接着性ペプチドを溶剤（例えば、水、エタノール、ジメチルスルホキシド又は過塩素酸リチウム水溶液等）等に溶解又は分散させた溶液又は分散液を、インプラント材料に接触（塗工、含浸又は混合等）させる方法等が適用できる。その後、インプラント材料から細胞接着性ペプチドの溶液又は分散液を水等で洗い流して、自然乾燥等で水分を除去させることによって、インプラント材料に吸着させることができる。細胞接着性ペプチドを含有する溶液又は分散液中の該ペプチドの濃度は、該溶液又は該分散液の重量に基づいて、１０００ｍｇ／ｇ以下が好ましく、さらに好ましくは１００ｍｇ／ｇ以下、特に好ましくは１０ｍｇ／ｇ以下、最も好ましくは１ｍｇ／ｇ以下であり、また０．００１μｇ／ｇ以上が好ましく、さらに好ましくは０．０１μｇ／ｇ以上、特に好ましくは０．１μｇ／ｇ以上、最も好ましくは１μｇ／ｇ以上である。
【００２８】
細胞接着性ペプチドをインプラント材料に化学結合させる方法としては、インプラント材料がプラスチック材料の場合、例えば、Ｎ−ヒドロキシコハク酸イミド又はカルボジイミド等の存在下で、インプラント材料に細胞接着性ペプチドを接触させることによりエステル化又はアミド化させ、洗浄乾燥させる方法等が適用できる。インプラント材料がセラミックス材料や金属材料の場合、シランカップリング剤又はチタンカップリング剤等をインプラント材料に反応させた後、このシランカップリング剤又はチタンカップリング剤と細胞接着性ペプチドとをグルタルアルデヒドで架橋させ、洗浄乾燥させる方法等が適用できる。なお、これらの場合、反応溶媒を使用してもよく、反応溶媒としては公知のものが使用でき、例えば、水、臭化リチウム水溶液、過塩素酸リチウム水溶液、アセトン、ジメチルアセトアミド及びテトラヒドロフラン等が挙げられる。また、使用したすべての細胞接着性ペプチドが化学結合する必要はなく、その一部分が物理吸着していてもよい。細胞接着性ペプチドを化学的に結合させる場合、化学反応に関与する官能基としては、カルボキシル基、アミノ基及び水酸基等が挙げられる。
【００２９】
反応溶媒を使用する場合、細胞接着性ペプチドの濃度は、細胞接着性ペプチドと反応溶媒との合計重量に基づいて、１０００ｍｇ／ｇ以下が好ましく、さらに好ましくは１００ｍｇ／ｇ以下、特に好ましくは１０ｍｇ／ｇ以下、最も好ましくは１ｍｇ／ｇ以下であり、また、０．００１μｇ／ｇ以上が好ましく、さらに好ましくは０．０１μｇ／ｇ以上、特に好ましくは０．１μｇ／ｇ以上、最も好ましくは１μｇ／ｇ以上である。
【００３０】
本発明の基材中の細胞接着性ペプチドの含有量は、インプラント材料の単位表面積あたり、０．１ｎｇ／ｃｍ２以上が好ましく、さらに好ましくは１ｎｇ／ｃｍ２以上、特に好ましくは１０ｎｇ／ｃｍ２以上、最も好ましくは１００ｎｇ／ｃｍ２以上であり、また、１００ｍｇ／ｃｍ２以下が好ましく、さらに好ましくは１０ｍｇ／ｃｍ２以下、特に好ましくは１ｍｇ／ｃｍ２以下、最も好ましくは１００μｇ／ｃｍ２以下である。単位表面積あたりの細胞接着性ペプチドの含有量の測定方法は特に限定されないが、例えば、免疫学的測定法が利用できる。例えば、インプラント材料の表面の一部（例えば、０．５ｃｍ×０．５ｃｍの正方形状又は直径０．６ｃｍの円形状）のみに（他の部分はビニールテープ等で覆う）、細胞接着性ペプチドと結合する抗体に酵素を標識したもの（以下、酵素標識抗体）を反応させ、この反応した酵素標識抗体の酵素量を測定することにより、単位表面積あたりの細胞接着性ペプチドの含有量を測定することができる。また、酵素の代わりにアイソトープ、色素、蛍光物質又は発光物質等を用いて抗体に標識し、酵素量の代わりに放射線量、色素量、蛍光強度又は発光強度等を測定することにより、単位表面積あたりの細胞接着性ペプチドの含有量を測定することもできる。また、細胞接着性ペプチドのインプラント材料への化学結合又は物理吸着時の細胞接着性ペプチド溶液において、化学結合前又は物理吸着前の細胞接着性ペプチド量から、化学結合後又は物理吸着後の細胞接着性ペプチド量を差し引いたものを細胞接着性ペプチドの含有量とし、それを単位表面積で除することで、単位表面積あたりの細胞接着性ペプチドの含有量を求めることもできる。なお、単位表面積は、基材（Ｂ）の表面のうち、培養される細胞が接着し得る表面の表面積を意味する。ここで、細胞が入り込まないような微小な凹凸（例えば、１μｍ以下）は平坦な表面として取扱うが、培養面積を高める目的でリブ（畝）等が設けてあるものについてはそのリブの表面積を単位表面積に含める。
【００３１】
本発明の細胞接着性ペプチド含有基材は、必要に応じて滅菌処理を施してもよい。滅菌方法としては、例えば、放射線滅菌、エチレンオキサイドガス滅菌、プラズマ滅菌、γ線滅菌、アルコール滅菌、オートクレーブ滅菌、及び乾熱滅菌等が挙げられる。これらのうち、滅菌操作が簡便な点で、オートクレーブ滅菌及び乾熱滅菌が好ましい。オートクレーブ滅菌及び乾熱滅菌する場合の加熱温度としては、４０℃以上が好ましく、さらに好ましくは６０℃以上、特に好ましくは８０℃以上であり、また、１８０℃以下が好ましく、さらに好ましくは１６０℃以下、特に好ましくは１４０℃以下である。オートクレーブ滅菌及び乾熱滅菌する場合の加熱時間としては、１秒以上が好ましく、さらに好ましくは１０秒以上、特に好ましくは１分以上であり、また、５０００分以下が好ましく、さらに好ましくは５００分以下、特に好ましくは１００分以下である。オートクレーブ滅菌する場合の槽内圧力としては、０．００２ＭＰａ以上が好ましく、さらに好ましくは０．０１ＭＰａ以上、特に好ましくは０．０５ＭＰａ以上であり、また、５ＭＰａ以下が好ましく、さらに好ましくは１ＭＰａ以下、特に好ましくは０．２ＭＰａ以下である。
【００３２】
本発明の細胞接着性ペプチド含有基材に接着できる細胞としては、哺乳動物細胞が特に適している。哺乳動物としては、有袋目（カンガルー等）、霊長目（サル、チンパンジー及びヒト等）、齧歯目（リス、ネズミ及びヤマアラシ等）、鯨目（イルカ、シャチ及びクジラ等）、食肉目（イヌ、キツネ、クマ、ネコ、ライオン及びトラ等）、奇蹄目（ウマ、ロバ及びサイ等）及び偶蹄目（イノシシ、ブタ、ラクダ、シカ、ウシ、ヤギ及びヒツジ等）等の生物学辞典［岩波書店発行、１９６９年］に記載されている哺乳動物が挙げられる。哺乳動物のうち、ヒト、イヌ、ネコ、ウマ、ウシ及びブタが好ましく、さらに好ましくはヒトである。哺乳動物細胞としては、例えば、血管に関与する細胞（血管内皮細胞、平滑筋細胞及び線維芽細胞等）、筋肉に関与する細胞（筋肉細胞等）、脂肪に関与する細胞（脂肪細胞等）、神経に関与する細胞（神経細胞等）、肝臓に関与する細胞（肝実質細胞等）、膵臓に関与する細胞（膵ラ島細胞等）、腎臓に関与する細胞（腎上皮細胞、近位尿細管上皮細胞及びメサンギウム細胞等）、肺・気管支に関与する細胞（上皮細胞、線維芽細胞、血管内皮細胞及び平滑筋細胞）、目に関与する細胞（視細胞、角膜上皮細胞及び角膜内皮細胞等）、前立腺に関与する細胞（上皮細胞、間質細胞及び平滑筋細胞）、骨に関与する細胞（骨芽細胞、骨細胞及び破骨細胞等）、軟骨に関与する細胞（軟骨芽細胞及び軟骨細胞等）、歯に関与する細胞（歯根膜細胞及び骨芽細胞）、及びこれらの幹細胞が挙げられる。これらの細胞のうち、骨に関与する細胞（骨芽細胞、骨細胞及び破骨細胞等）、軟骨に関与する細胞（軟骨芽細胞及び軟骨細胞等）、歯に関与する細胞（歯根膜細胞及び骨芽細胞）、及びこれらの幹細胞（間葉系幹細胞及び胚性幹細胞等）が好ましい。
【００３３】
本発明の細胞接着性ペプチド含有基材は、通常のインプラント材料と同様にそのまま生体内の欠損部に装着（埋め込む等）することができる他、体外において細胞を接着させてから生体内の欠損部に装着することもできる。体外において細胞を接着させる方法としては、常法により接着させることができ、例えば、本発明の細胞接着性ペプチド含有基材、細胞及び培地等を用いて細胞培養する方法等が適用できる。細胞接着性ペプチド含有基材と細胞とを接着させた後の細胞含有量（ｃｅｌｌｓ／ｃｍ２）は、細胞接着性ペプチド含有基材の単位表面積当たり、１０以上が好ましく、さらに好ましくは１００以上、特に好ましくは１０００以上であり、また１０９以下が好ましく、さらに好ましくは１０８以下、特に好ましくは１０７以下である。なお、ｃｅｌｌｓは細胞の個数を表し、血球計数板等によって容易に測定される。
【００３４】
細胞接着性ペプチド含有基材と細胞とを接着させる際の細胞培養に用いられる培地としては、特に限定されず、細胞培養に使用される公知のもの等が使用でき、例えば、ＭＥＭ培地、ＢＭＥ培地、ＤＭＥ培地、αＭＥＭ培地、ＩＭＥＭ培地、ＥＳ培地、ＤＭ−１６０培地、Ｆｉｓｈｅｒ培地、Ｆ１２培地、ＷＥ培地及びＲＰＭＩ培地等の朝倉書店発行「日本組織培養学会編　組織培養の技術　第三版」に記載の培地や、味の素（株）製ＡＳＦ１０３、同ＡＳＦ１０４、同ＡＳＦ３０１や、ギブコ社製ＣＨＯ−ＳＦＭ、同ＶＰ−ＳＦＭ、同Ｏｐｔｉ−Ｐｒｏ等の市販の培地等が用いられる。これらの培地には、細胞増殖因子（ＢＭＰ、ＩＧＦ、ＥＧＦ及びＦＧＦ等）、抗菌剤（アンホテリシンＢ、ゲンタマイシン、ペニシリン及びストレプトマイシン等）、血清（ヒト血清、ウシ血清、ウマ血清及びヒツジ血清等）等公知の添加剤を含有させることができる。
【００３５】
細胞増殖因子を使用する場合、細胞増殖因子の濃度は、培地の全容量（細胞増殖因子、抗菌剤及び血清を含む。以下同様。）当たり、１０ｐｇ／Ｌ以上が好ましく、さらに好ましくは３０ｐｇ／Ｌ以上、特に好ましくは１００ｐｇ／Ｌ以上であり、また１，０００μｇ／Ｌ以下が好ましく、さらに好ましくは３００μｇ／Ｌ以下、特に好ましくは１００μｇ／Ｌ以下である。抗菌剤を使用する場合、抗菌剤の濃度は、培地の全容量当たり、１ｎｇ／Ｌ以上が好ましく、さらに好ましくは３ｎｇ／Ｌ以上、特に好ましくは１０ｎｇ／Ｌ以上であり、また１００ｇ／Ｌ以下が好ましく、さらに好ましくは３０ｇ／Ｌ以下、特に好ましくは１０ｇ／Ｌ以下である。血清を使用する場合、血清の濃度は、ウイルス等の感染症の危険性等の観点から、培地の全容量に基づいて、１×１０−６以上が好ましく、さらに好ましくは１×１０−５以上、特に好ましくは１×１０−４以上であり、また５０以下が好ましく、さらに好ましくは１０以下、特に好ましくは２以下である。細胞培養の温度は、細胞が良好に生育できる温度であれば特に限定されず、通常１５〜４５℃程度である。細胞培養の期間は、細胞が良好に生育できる期間であれば特に限定されず、通常１〜３０日程度である。
【００３６】
本発明の細胞接着性ペプチド含有基材は、人工臓器（例えば、人工心臓、人工肺、人工腎臓及び人工肝臓等）用基材、歯科用基材、整形外科用基材、及び眼科用基材等の医療用基材等として適している。すなわち、本発明の細胞接着性ペプチド含有材料は通常、生体欠損部の代替品として、生体の内外で一時的又は半永久的に使用される。また、この基材の少なくとも一部が生体内に留置されて用いられる方法に特に適しており、例えば、人工歯根、歯冠、人工骨、人工頭蓋骨、人工耳小骨、人工顎骨、骨置換材料、人工関節、人工軟骨、骨析固定用材料、人工弁、人工血管、透析用シャントなどの経皮埋入機器、ペースメーカーなどの生体内埋め込み機器、生体内留置機器などの医療機器等の用途に適している。これらのうち、人工歯根及び人工骨により適している。
【００３７】
【実施例】
以下に実施例を掲げて本発明を更に詳しく説明するが、本発明はこれら実施例のみに限定されるものではない。
＜実施例１＞
（１）細胞接着性人工ペプチド（ＳＬＰＦ）の準備
特表平３−５０２９３５号公報中の実施例記載の方法に準じて、Ａｒｇ　Ｇｌｙ　Ａｓｐ配列と（Ｇｌｙ　Ａｌａ　Ｇｌｙ　Ａｌａ　Ｇｌｙ　Ｓｅｒ）９配列（３５）とを各々約１２個有し、数平均分子量約１０万のペプチド”ＳＬＰＦ”を遺伝子組み換え大腸菌により製造した。ＳＬＰＦの１．００ｍｇ又は０．１００ｍｇをエンドトキシン試験用水（蒸留水）の１．００ｍＬに溶解して調製した検体液と、リムルスＥＳ−２シングルテストワコー（リムルステスト用試薬キット、和光純薬工業株式会社製）とを用い、リムルステスト用試薬キットの使用説明書に従ってＳＬＰＦのエンドトキシン含有量を測定した。その結果、０．０１５ＥＵ／ｍｇ以上かつ０．１５ＥＵ／ｍｇ未満であった。
【００３８】
（２）ＳＬＰＦのインプラント材料への吸着
ＳＬＰＦの１ｍｇを４．５Ｍ過塩素酸リチウム水溶液の１ｍＬに溶解し、さらに、９９．５重量％の塩化ナトリウムを０．８５重量％で含有する０．０２Ｍ，ｐＨ７．２のリン酸緩衝液（以下、ＰＢＳ）で１００倍希釈して、ＳＬＰＦ水溶液（１０μｇ／ｍＬ）を作製した。このＳＬＰＦ水溶液（１０μｇ／ｍＬ）の５０ｍＬと人工歯根（商品名：ＡＱＢインプラント、直径４ｍｍのヒドロキシアパタイトコーティング純チタン、株式会社アドバンス製）の１本とをガラスビーカーに投入し２５℃で２時間静置させ、人工歯根にＳＬＰＦを吸着させた。その後、人工歯根をガラスビーカーから取り出し、１００ｍＬの蒸留水で５回洗浄し、３７℃の順風乾燥機の中で１２時間乾燥させ、ＳＬＰＦ吸着人工歯根（基材Ａ）を作製した（ＳＬＰＦ付着量：約１μｇ／ｃｍ２）。
【００３９】
＜実施例２＞
実施例１の基材Ａを、オートクレーブ滅菌（１２０℃、２０分）することにより滅菌ＳＬＰＦ吸着人工歯根（基材Ｂ）を作製した。なお、ＳＬＰＦの１０ｍｇをオートクレーブ滅菌（１２０℃、２０分）した後、これをエンドトキシン試験用水の１．００ｍＬに溶解して検体液とした。この検体液を用いて実施例１と同様にしてＳＬＰＦのエンドトキシン含有量を測定した結果、０．００１５ＥＵ／ｍｇ未満であった。
【００４０】
＜実施例３＞
（１）細胞接着性人工ペプチド（ＳＬＰＬ）の準備
特表平３−５０２９３５号公報中の実施例記載の方法に準じて、Ｉｌｅ　Ｌｙｓ　Ｖａｌ　Ａｌａ　Ｖａｌ配列（７）と（Ｇｌｙ　Ａｌａ　Ｇｌｙ　Ａｌａ　Ｇｌｙ　Ｓｅｒ）９配列（３５）とを各々約１２個有し、数平均分子量約１０万のペプチド”ＳＬＰＬ”を遺伝子組み換え大腸菌により製造した。ＳＬＰＬの１．００ｍｇ又は０．１００ｍｇをエンドトキシン試験用水（蒸留水）の１．００ｍＬに溶解して検体液とした。この検体液を用いて実施例１と同様にしてＳＬＰＬのエンドトキシン含有量を測定した。その結果、０．０１５ＥＵ／ｍｇ以上かつ０．１５ＥＵ／ｍｇ未満であった。
【００４１】
（２）ＳＬＰＬのインプラント材料への吸着
ＳＬＰＬの１ｍｇを４．５Ｍ過塩素酸リチウム水溶液の１ｍＬに溶解し、さらに、９９．５重量％の塩化ナトリウムを０．８５重量％で含有する０．０２Ｍ，ｐＨ７．２のリン酸緩衝液（以下、ＰＢＳ）で１００倍希釈して、ＳＬＰＬ水溶液（１０μｇ／ｍＬ）を作製した。このＳＬＰＬ水溶液（１０μｇ／ｍＬ）の５０ｍＬと人工歯根（商品名：ＡＱＢインプラント、直径４ｍｍのヒドロキシアパタイトコーティング純チタン、株式会社アドバンス製）の１本とをガラスビーカーに投入し２５℃で２時間静置させ、人工歯根にＳＬＰＬを吸着させた。その後、人工歯根をガラスビーカーから取り出し、１００ｍＬの蒸留水で５回洗浄し、３７℃の順風乾燥機の中で１２時間乾燥させ、ＳＬＰＬ吸着人工歯根（基材Ｃ）を作製した（ＳＬＰＬ付着量：約１μｇ／ｃｍ２）。
【００４２】
＜実施例４＞
実施例３の基材Ｃを、オートクレーブ滅菌（１２０℃、２０分）することにより滅菌ＳＬＰＬ吸着人工歯根（基材Ｄ）を作製した。なお、ＳＬＰＬの１０ｍｇをオートクレーブ滅菌（１２０℃、２０分）した後、これをエンドトキシン試験用水の１．００ｍＬに溶解して検体液とした。この検体液を用いて実施例１と同様にしてＳＬＰＬのエンドトキシン含有量を測定した結果、０．００１５ＥＵ／ｍｇ未満であった。
【００４３】
＜比較例１＞
（１）コラーゲンの準備
ウシ由来コラーゲン（商品名：コラーゲンタイプ１，ウシ、日本ベクトン・ディッキンソン株式会社製、ＣＯＬ）をそのまま使用した。ＣＯＬの１．００ｍｇ又は０．１００ｍｇをエンドトキシン試験用水の１．００ｍＬに溶解して検体液とした。この検体液を用いて実施例１と同様にしてＣＯＬのエンドトキシン含有量を測定した結果、０．０１５ＥＵ／ｍｇ以上かつ０．１５ＥＵ／ｍｇ未満であった。
【００４４】
（２）ＣＯＬのインプラント材料への吸着
ＣＯＬの１ｍｇを０．０５Ｎ塩酸水溶液の１００ｍＬに溶解し、ＣＯＬ水溶液（１０μｇ／ｍＬ）を作製した。このＣＯＬ水溶液の５０ｍＬと人工歯根（商品名：ＡＱＢインプラント、直径４ｍｍのヒドロキシアパタイトコーティング純チタン、株式会社アドバンス製）の１本とをガラスビーカーに投入し２５℃で２時間静置させ、人工歯根にＣＯＬを吸着させた。その後、人工歯根をガラスビーカーから取り出し、１００ｍＬの蒸留水で５回洗浄し、３７℃の順風乾燥機の中で１２時間乾燥させ、ＣＯＬ吸着人工歯根（基材Ｅ）を作製した（ＣＯＬ付着量：約１μｇ／ｃｍ２）。
【００４５】
＜比較例２＞
比較例１の基材Ｅを、オートクレーブ滅菌（１２０℃、２０分）することにより滅菌ＳＬＰＦ吸着人工歯根（基材Ｆ）を作製した。ＣＯＬの１０．０ｍｇ又は１．００ｍｇをエンドトキシン試験用水の１ｍＬに溶解して検体液とした。この検体液を用いて実施例１と同様にしてＣＯＬのエンドトキシン含有量を測定した結果、０．００１５ＥＵ／ｍｇ以上かつ０．０１５ＥＵ／ｍｇ未満であった。
【００４６】
＜評価１＞
実施例１の基材Ａ、実施例２の基材Ｂ、実施例３の基材Ｃ、実施例４の基材Ｄ、比較例１の基材Ｅ及び比較例２の基材Ｆについて、骨芽細胞の細胞接着性を以下の方法で評価した。１５ｍＬ容量遠沈管（旭テクノグラス株式会社製）に、基材の１個、骨芽細胞増殖培地（三光純薬株式会社製）の５ｍＬ、及び正常ヒト骨芽細胞（三光純薬株式会社製）の２０万個を投入し、フタをしてゆるやかに攪拌後、ＣＯ２インキュベーター内に静置し、ＣＯ２濃度５％（ｖ／ｖ）、３７℃の条件で２時間培養した。２時間の培養後、１５ｍＬ容量遠沈管から基材を取り出し、その基材と５ｍＬのトリプシン／ＥＤＴＡ溶液（倉敷紡績株式会社製）とを別の１５ｍＬ容量遠沈管に投入し、骨芽細胞の剥離処理を行った。処理後、１５ｍＬ容量遠沈管から基材を取り出し、１５ｍＬ容量遠沈管に残存した溶液を１０００ｒｐｍで５分間の条件で遠心分離した。遠心分離後、遠心上清をアスピレーターで吸引除去した。上清除去後の１５ｍＬ容量遠沈管に、０．５ｍＬのＰＢＳ及び０．１ｍＬのテトラカラーワン（生化学工業株式会社製）を投入し、２５℃で４時間静置させた。その後、分光光度計を用いて４５０ｎｍ（対照波長６３０ｎｍ）の吸光度を測定し、この値を細胞接着性とした。これらの結果を表１に示す。
【００４７】
【表１】
2004000471.tif 000002
【００４８】
＜評価２＞
実施例１の基材Ａ、実施例２の基材Ｂ、比較例１の基材Ｅ及び比較例２の基材Ｆについて、微小血管内皮細胞の細胞接着性を以下の方法で評価した。１５ｍＬ容量遠沈管（旭テクノグラス株式会社製）に、基材の１個、微小血管内皮細胞増殖培地（倉敷紡績株式会社製）の５ｍＬ、及び正常ヒト微小血管内皮細胞（倉敷紡績株式会社製）の２０万個を投入し、フタをしてゆるやかに攪拌後、ＣＯ２インキュベーター内に静置し、ＣＯ２濃度５％（ｖ／ｖ）、３７℃の条件で２時間培養した。２時間の培養後、１５ｍＬ容量遠沈管から基材を取り出し、その基材と５ｍＬのトリプシン／ＥＤＴＡ溶液（倉敷紡績株式会社製）とを別の１５ｍＬ容量遠沈管に投入し、微小血管内皮細胞の剥離処理を行った。処理後、１５ｍＬ容量遠沈管から基材を取り出し、１５ｍＬ容量遠沈管に残存した溶液を１０００ｒｐｍで５分間の条件で遠心分離した。遠心分離後、遠心上清をアスピレーターで吸引除去した。上清除去後の１５ｍＬ容量遠沈管に、０．５ｍＬのＰＢＳ及び０．１ｍＬのテトラカラーワン（生化学工業株式会社製）を投入し、２５℃で４時間静置させた。その後、分光光度計を用いて４５０ｎｍ（対照波長６３０ｎｍ）の吸光度を測定し、この値を細胞接着性とした。これらの結果を表２に示す。
【００４９】
【表２】
2004000471.tif 000003
【００５０】
表１及び表２の結果から、本発明の細胞接着性ペプチド含有基材は、比較例の基材に比べて接着活性が極めて高いことが判る。さらに、本発明の基材は、オートクレーブ滅菌を行っても接着活性が変化しないことが分かる。
【００５１】
【発明の効果】
本発明の細胞接着性ペプチド含有基材は、天然由来のコラーゲン等を使用しなくても、細胞を極めて効率良く基材に接着できる。さらに、本発明の基材は、オートクレーブ滅菌等の加熱滅菌が可能である。従って、本発明の細胞接着性ペプチド含有基材は、プリオンやヒト感染性のウイルス等の感染物質が含有される危険性がある天然由来の蛋白質等を含まず、さらに、微生物の混入が生じたとしても容易に加熱滅菌できるため、極めて安全性が高い。また、細胞が基材に接着しやすいため、基材と体内細胞との親和性が極めて高くなる。
【００５２】
【配列表】
2004000471.tif 000004
2004000471.tif 000005
2004000471.tif 000006
2004000471.tif 000007
2004000471.tif 000008
2004000471.tif 000009
2004000471.tif 000010
2004000471.tif 000011
2004000471.tif 000012
2004000471.tif 000013
2004000471.tif 000014
2004000471.tif 000015
2004000471.tif 000016